(57)【特許請求の範囲】
【請求項１】
スキルミオンを生成可能な薄層状の磁性体と、
前記磁性体の一面側に対向して設けられ前記磁性体に磁場を印加可能な磁場発生部と、
前記磁性体の延展方向に接続された薄層状の第１非磁性金属電極と、
前記磁性体の延展方向であって前記第１非磁性金属電極と対向する位置において前記磁性体に接続された薄層状の第２非磁性金属電極と、
前記第１非磁性金属電極及び前記第２非磁性金属電極の間の抵抗を検出する抵抗検出部と
を備えることを特徴とするスキルミオンメモリ。
【請求項２】
スキルミオンを生成可能な薄層状の磁性体と、
前記磁性体の一面側に対向して設けられ前記磁性体に磁場を印加可能な磁場発生部と、
前記磁性体の延展方向に接続された薄層状の第１非磁性金属電極と、
前記磁性体の表面の中心部に接触し前記第１非磁性金属電極と離間する位置において前記磁性体に接続された薄層状の第２非磁性金属電極と、
前記第１非磁性金属電極及び前記第２非磁性金属電極の間の抵抗を検出する抵抗検出部と
を備えることを特徴とするスキルミオンメモリ。
【請求項３】
スキルミオンを生成可能な薄層状の磁性体と、
前記磁性体の一面側に対向して設けられ前記磁性体に磁場を印加可能な磁場発生部と、
前記磁性体の延展方向に接続された薄層状の第１非磁性金属電極と、
前記磁性体の表面において、前記スキルミオンが生成された場合に前記スキルミオンが存在する部分と接触し前記第１非磁性金属電極と離間する位置において前記磁性体に接続された薄層状の第２非磁性金属電極と、
前記第１非磁性金属電極及び前記第２非磁性金属電極の間の抵抗を検出する抵抗検出部と
を備えることを特徴とするスキルミオンメモリ。
【請求項４】
スキルミオンを生成可能な薄層状の磁性体と、
前記磁性体の一面側に対向して設けられ前記磁性体に磁場を印加可能な磁場発生部と、
前記磁性体の延展方向に接続された薄層状の第１非磁性金属電極と、
前記磁性体の表面に形成された絶縁膜と、
前記第１非磁性金属電極と離間し、且つ、前記磁性体の表面の中心部である位置において前記絶縁膜上に形成された磁性体金属層と、
前記磁性体金属層に接続された薄層状の第２非磁性金属電極と、
前記第１非磁性金属電極及び前記第２非磁性金属電極の間の抵抗を検出する抵抗検出部と
を備えることを特徴とするスキルミオンメモリ。
【請求項５】
スキルミオンを生成可能な薄層状の磁性体と、
前記磁性体の一面側に対向して設けられ前記磁性体に磁場を印加可能な磁場発生部と、
前記磁性体の延展方向に接続された薄層状の第１非磁性金属電極と、
前記磁性体の表面に形成された絶縁膜と、
前記第１非磁性金属電極と離間し、且つ、前記スキルミオンが生成された場合に前記スキルミオンが存在する位置において前記絶縁膜上に形成された磁性体金属層と、
前記磁性体金属層に接続された薄層状の第２非磁性金属電極と、
前記第１非磁性金属電極及び前記第２非磁性金属電極の間の抵抗を検出する抵抗検出部と
を備えることを特徴とするスキルミオンメモリ。
【請求項６】
前記第１非磁性金属電極及び前記第２非磁性金属電極を導通する電流回路を更に備え、
前記抵抗検出部は、前記電流回路に接続され前記電流回路に流れる電流を検出することを特徴とする請求項１から５の何れか１項記載のスキルミオンメモリ。
【請求項７】
スキルミオンを生成可能な薄層状の磁性体と、
前記磁性体の一面側に対向して設けられ前記磁性体に磁場を印加可能な磁場発生部と、
前記磁性体の延展方向に接続された薄層状の第１非磁性金属電極と、
前記磁性体の延展方向であって前記第１非磁性金属電極と対向する位置において前記磁性体に接続された薄層状の第２非磁性金属電極と、
前記第１非磁性金属電極及び前記第２非磁性金属電極を導通する第１電流回路と、
前記磁性体の延展方向であって前記第１非磁性金属電極と前記第２非磁性金属電極の対向方向に略垂直な方向において前記磁性体に接続された薄層状の第３非磁性金属電極と、
前記第２非磁性金属電極と前記第３非磁性金属電極間に発生する電圧を測定する手段と、
を備えることを特徴とするスキルミオンメモリ。
【請求項８】
前記磁性体はカイラル磁性体、ダイポール磁性体、フラストレート磁性体、および、磁性材料と非磁性材料との積層構造のいずれかよりなることを特徴とする請求項１から７の何れか１項記載のスキルミオンメモリ。
【請求項９】
請求項１から８の何れか１項記載のスキルミオンメモリとＣＭＯＳ−ＬＳＩデバイスが同一チップ内に形成されていることを特徴とするスキルミオンメモリ搭載ＣＭＯＳ−ＬＳＩデバイス。
【請求項１０】
請求項１から８の何れか１項記載のスキルミオンメモリを搭載したことを特徴とする装置。
【発明の詳細な説明】
【技術分野】
【０００１】  本発明は、スキルミオンメモリ、スキルミオンメモリ搭載ＣＭＯＳ−ＬＳＩデバイス、パーソナルコンピュータ、データ記録媒体、データ記録装置、携帯電話、スマートホン、デジタルカメラ、スティックメモリ、通信装置、画像記録装置、テレビジョン受像機、自走装置、飛行装置及び宇宙空間飛行装置に関する。
【背景技術】
【０００２】  記憶容量の大容量化への要求はとどまることを知らない。画像素子の画素数は増大し、その要求する記憶量は１Ｍビット相当となり、さらに動画は１Ｇビットを超える情報量となっている。【０００３】  これに対応して、記憶装置も記憶容量は１Ｔビットからさらに大容量化しつつある。またカメラやビデオカメラ等の撮像機器用のＳＤカードも大容量化している。【０００４】  磁性体の磁気構造を記憶ビットとして利用する磁気素子は、大容量記憶装置としてその地位を確保してきた。磁気素子は、ナノスケールの磁気構造がその情報を電力消費することなく保持することができ、エレクトロニクスデバイスのメモリデバイスとして、その重要度はますます増している。【０００５】  さらに近年、不揮発性メモリをシリコン基板上に作られたＣＭＯＳデバイスに搭載し、計算処理能力の飛躍的向上を目的とした磁気メモリＣＭＯＳ混載デバイスの研究開発が精力的に行われている。【０００６】  これは、ＣＭＯＳ回路で構成されたシリコンチップと不揮発性素子チップとの信号のやり取りに伴う、制御回路の省略、制御時間の短縮を目的としたもので、計算処理時間を飛躍的に向上させる技術である。【０００７】  さらに、この研究開発は、無駄な回路部分への電力を遮断した超省電力デバイスの開発も目的としている。特に近年はＣＭＯＳ−ＬＳＩデバイスの省電力化が重要な課題として浮上しており、待機電力の削減という課題を解決することの重要性は増している。【０００８】  これらの技術が実現すると、これらの大容量メモリを搭載することで大規模情報が扱え、その応答（書き込み、読み出し、消去）は高速で、高機能かつ操作性に優れたヒューマンインターフェイスをもち、かつ、低消費電力のパーソナルコンピュータ、データ記録媒体、データ記録装置、携帯電話、スマートホン、デジタルカメラ、スティックメモリ、通信装置、画像記録装置、テレビ、自走装置、飛行装置、宇宙空間飛行装置等の実現が期待されている。【０００９】  こうした状況下で、本願発明者らは、外部磁場のもとでカイラル磁性体にスキルミオン磁気構造をもつ材料を見出した。また、電流によりスキルミオンを駆動できることを見出し、この磁気構造体を用いた磁気素子を提案した（特許文献１）。【００１０】  スキルミオンは中心部において印加された磁場に対して反平行の磁気モーメントを有し、周辺部においては印加された磁場に対して平行な磁気モーメントを有する、渦巻状の磁気構造を備えている。【００１１】  スキルミオンは、直径が１〜１００ｎｍのナノスケールサイズの磁気構造を有し、膨大なビット情報を極細密化して記憶できる大容量記憶磁気素子として応用することが期待されている。また、スキルミオンは、このビット情報を直接転送し、情報演算や伝達に応用できる可能性をもつ磁気構造体でもある。【００１２】  こうした特徴から、スキルミオン素子は、要求される記憶容量が増加の一途をたどるデータ記録媒体およびデータ記録装置用磁気メモリの性能限界にブレークスルーを与える次世代型磁気メモリデバイスの根幹を担うものとして期待されている。【００１３】  特に磁気メモリは宇宙空間での各種の素粒子や放射線への耐性が強い。スキルミオンメモリも同じ特徴を有している。また、こうした大容量磁気メモリはモーターなどの回転機構を必要としない。そのため、大容量磁気メモリは宇宙空間におけるメモリの主役としての位置を占めると期待される。【００１４】  一方で、最近メモリ媒体として浮上している電子を記憶ビットとして利用するフラッシュメモリはこのような環境には適さない。電子は高エネルギー素粒子や放射線でシリコン酸化膜のエネルギー障壁を簡単に乗り越え、データの消去や誤書き込みを発生させるからである。【００１５】  また、大規模不揮発性スキルミオンメモリが大規模論理ＣＭＯＳ−ＬＳＩデバイスと同一チップ上で一体化されると、低消費電力型ＣＭＯＳデバイスや高インテリジェント型ＣＭＯＳデバイスにとって大変魅力的であるため、こうした技術を応用した高密度不揮発性スキルミオンメモリ混載ＣＭＯＳ-ＬＳＩデバイスの登場が期待されている。【００１６】  こうした次世代型のメモリ磁気デバイスの他の候補としては、米国ＩＢＭを中心に磁気ドメイン壁を駆動してその磁気モーメント配置を電流で転送し、記憶情報を読み出すマグネチックシフトレジスタ１が提案されている（特許文献２参照）。【００１７】  図９は、電流による磁気ドメイン磁壁駆動の原理を示す模式図である。互いに磁気モーメントの向きが相反する磁気領域の境界がドメイン磁壁である。矢印の向きの電流により磁気ドメイン磁壁が駆動される。ドメイン磁壁が移動することにより生じる、ドメインを構成する情報を記憶した磁気モーメントの向きによる磁気変化を、下部の磁気センサ２で検知して磁気情報を引き出す。【００１８】  しかし、こうしたマグネチックシフトレジスタ１は、磁気ドメイン磁壁を動かす際に大きな電流を必要とし、また磁気ドメイン磁壁の転送速度が遅いという欠点を持っている。その結果、メモリの書き込みの遅延や消去に要する時間の長時間化という問題が生じている。【００１９】  そこで、本願発明者は、磁性体中に発生するスキルミオンを記憶単位として使ったスキルミオン磁気素子を提案した（特許文献１参照）。この提案において本願発明者らは、スキルミオンを電流により駆動できることを示した。【００２０】  従来、特定の形状をしたパーマロイなどの材料のエッジに磁気バブルを固定するとともに、磁界を回転させることにより、磁気バブルをエッジ上に動かしていた。すなわち、磁気バブルを用いた磁気素子メモリでは、常に回転磁界が必要となっていた。【００２１】  これに対して、本願発明者らは、磁気バブルではなくスキルミオンを用いるとともに、これを回転磁界ではなく電流で直接駆動できることを示した。【００２２】  このように、スキルミオンは電流による生成及び移動が可能であることから、磁気情報の生成、移動を制御できる磁気素子としての応用が期待されている。【００２３】  このような磁気モーメントを情報の記憶単位として用いる磁気メモリでは、情報の読出しを磁気センサにより行うため、磁気モーメントを検知するセンサを必要とする。［先行技術文献］［特許文献］  ［特許文献１］特願２０１２−２３２３２４  ［特許文献２］米国特許第６８３４００５号  [非特許文献]  非特許文献１  永長  直人、十倉  好紀、"Ｔｏｐｏｌｏｇｉｃａｌ  ｐｒｏｐｅｒｔｉｅｓ  ａｎｄ  ｄｙｎａｍｉｃｓ  ｏｆ  ｍａｇｎｅｔｉｃ  ｓｋｙｒｍｉｏｎｓ"、Ｎａｔｕｒｅ  Ｎａｎｏｔｅｃｈｎｏｌｏｇｙ、英国、Ｎａｔｕｒｅ  Ｐｕｂｌｉｓｈｉｎｇ  Ｇｒｏｕｐ、２０１３年１２月４日、Ｖｏｌ．８、ｐ８９９−９１１．
【発明の概要】
【発明が解決しようとする課題】
【００２４】  しかし、スキルミオンを生成可能な磁性体においてスキルミオンの有無を感知し、スキルミオンメモリの情報を読み出すことのできるセンサは存在しなかった。【００２５】  そこで、本願発明者はスキルミオンを検知するスキルミオン用磁気センサの詳細を明らかにした上で、スキルミオンセンサによる高速読み込み機能を有するスキルミオンメモリを開発した。【００２６】  この読み込み機能はメモリを構成する機能として必須のものであり、例えばＣＰＵ（Central Processing Unit）を用いて情報処理をする場合の不揮発性メモリに記憶されたＯＳ用プログラムを読み出し、ＲＡＭ（Random Access Memory）に格納するために必須の機能である。【００２７】  読み出し機能はまた、膨大な情報を有するデータベースを扱う場合にも必須の機能である。この場合、読み出し速度は、情報処理速度の高速化に関わる決定的に重要な要素である。【００２８】  すなわち、本願発明は、低消費電力かつ高速で、大容量の情報の読み出しを行うことのできるスキルミオンメモリ、スキルミオンメモリ搭載ＣＭＯＳ−ＬＳＩデバイス、およびスキルミオンメモリを内蔵したパーソナルコンピュータ、データ記録媒体、データ記録装置、携帯電話、スマートホン、デジタルカメラ、スティックメモリ、通信装置、画像記録装置、テレビジョン受像機、自走装置、飛行装置及び宇宙空間飛行装置の提供を目的とする。
【課題を解決するための手段】
【００２９】  本発明の第１の形態においては、スキルミオンを生成可能な薄層状の磁性体と、磁性体の一面側に対向して設けられ磁性体に磁場を印加可能な磁場発生部と、磁性体の延展方向に接続された薄層状の第１非磁性金属電極と、磁性体の延展方向であって第１非磁性金属電極と対向する位置において磁性体に接続された薄層状の第２非磁性金属電極と、第１非磁性金属電極及び第２非磁性金属電極の間の抵抗を検出する抵抗検出部とを備えることを特徴とするスキルミオンメモリを提供する。【００３０】  本発明の第２の形態においては、スキルミオンを生成可能な薄層状の磁性体と、磁性体の一面側に対向して設けられ磁性体に磁場を印加可能な磁場発生部と、磁性体の延展方向に接続された薄層状の第１非磁性金属電極と、磁性体の表面に接触し第１非磁性金属電極と離間する位置において磁性体に接続された薄層状の第２非磁性金属電極と、第１非磁性金属電極及び第２非磁性金属電極の間の抵抗を検出する抵抗検出部とを備えることを特徴とするスキルミオンメモリを提供する。【００３１】  本発明の第３の形態においては、スキルミオンを生成可能な薄層状の磁性体と、磁性体の一面側に対向して設けられ磁性体に磁場を印加可能な磁場発生部と、磁性体の延展方向に接続された薄層状の第１非磁性金属電極と、磁性体の表面に形成された絶縁膜と、第１非磁性金属と離間する位置において絶縁膜上に形成された磁性体金属層と、磁性体金属層に接続された薄層状の第２非磁性金属電極と、第１非磁性金属電極及び第２非磁性金属電極の間の抵抗を検出する抵抗検出部とを備えることを特徴とするスキルミオンメモリを提供する。【００３２】  第１から第３の形態のスキルミオンメモリは、第１非磁性金属電極及び第２非磁性金属電極を導通する電流回路を更に備え、抵抗検出部は、電流回路に接続され電流回路に流れる電流を検出してよい。【００３３】  本発明の第４の形態においては、スキルミオンを生成可能な薄層状の磁性体と、磁性体の一面側に対向して設けられ磁性体に磁場を印加可能な磁場発生部と、磁性体の延展方向に接続された薄層状の第１非磁性金属電極と、磁性体の延展方向であって第１非磁性金属電極と対向する位置において磁性体に接続された薄層状の第２非磁性金属電極と、磁性体の延展方向であって第１非磁性金属電極と第２非磁性金属電極の対向方向に略垂直な方向において磁性体に接続された薄層状の第３非磁性金属電極と、第１非磁性金属電極及び第２非磁性金属電極を導通する第１電流回路と、第２非磁性金属電極と第３非磁性金属電極間に発生する電圧を測定する手段とを備えることを特徴とするスキルミオンメモリを提供する。【００３４】  第１から第４の形態のスキルミオンメモリにおいて、磁性体はカイラル磁性体、ダイポール磁性体、フラストレート磁性体、および、磁性材料と非磁性材料との積層構造のいずれかよりなってよい。【００３５】  本発明の第５の形態においては、第１から第４のいずれかの形態のスキルミオンメモリとＣＭＯＳ−ＬＳＩデバイスが同一チップ内に形成されていることを特徴とするスキルミオンメモリ搭載ＣＭＯＳ−ＬＳＩデバイスを提供する。【００３６】  本発明の第６の形態においては、第１から第４のいずれかの��態のスキルミオンメモリを搭載したことを特徴とするパーソナルコンピュータ、データ記録媒体、データ記録装置、携帯電話、スマートホン、デジタルカメラ、スティックメモリ、通信装置、画像記録装置、テレビジョン受像機、自走装置、飛行装置および宇宙空間飛行装置を提供する。
【発明の効果】
【００３７】  上述した構成からなる本発明によれば、低消費電力かつ高速で大容量の情報の読み出しを行うことのできるスキルミオンメモリ、スキルミオンメモリ搭載ＣＭＯＳ−ＬＳＩデバイス、およびスキルミオンメモリを内蔵したパーソナルコンピュータ、データ記録媒体、データ記録装置、携帯電話、スマートホン、デジタルカメラ、スティックメモリ、通信装置、画像記録装置、テレビジョン受像機、自走装置、飛行装置及び宇宙空間飛行装置を提供することができる。
【図面の簡単な説明】
【００３８】
【図１】磁性体中の磁気モーメントのナノスケール磁気構造体であるスキルミオンの一例を示す模式図である。
【図２】図２（Ａ）から（Ｅ）は、位相が異なるスキルミオンを示すシミュレーション結果の一例を示す図である。
【図３】第１実施形態に係るスキルミオンメモリを示す、図３（Ａ）はスキルミオンが生成していない状態を示す模式図、図３（Ｂ）はスキルミオンが生成した状態を示す模式図である。
【図４】第２実施形態に係るスキルミオンメモリを示す模式図である。
【図５】図４のスキルミオンメモリを側面から見た状態を示す断面図である。
【図６】第３実施形態に係るスキルミオンメモリを示す模式図である。
【図７】第４実施形態に係るスキルミオンメモリを示す模式図である。
【図８】スキルミオンメモリを搭載した装置を示す模式図である。
【図９】電流による磁気ドメイン駆動の原理を示す模式図である。
【発明を実施するための形態】
【００３９】  以下、本発明の実施の形態について、図面を参照して説明する。
【００４０】  磁気モーメントが螺旋構造をもつカイラル磁性体では、一様磁場下で、スキルミオンをもつ磁気相になる。図１は、磁性体中の磁気モーメントのナノスケール磁気構造体であるスキルミオンの一例を示す模式図である。図１において、矢印は磁気モーメントの向きを示している。
【００４１】  スキルミオンは、あらゆる向きを向く磁気モーメントで構成されている。磁性体中に印加される磁場の向きが図中上向きである場合に、最外周磁気モーメントは、その磁場の向きと同様に上向きで、かつ磁場と平行とされている。
【００４２】  スキルミオンは、その最外周から渦巻状に内側へ向けて回転していく平面形態とされ、これに伴って磁気モーメントの向きは徐々に向きを変えることとなる。
【００４３】  そしてスキルミオンの中心を構成する磁気モーメントは、磁場と反平行となるように、下向きで安定することとなる。
【００４４】  スキルミオンでは、磁気モーメントが中心から最外周に至るまで下向きから上向きに向きが連続的に遷移しつつ規則的に並ぶ結果、複数の磁気モーメントが渦のように規則的に並んだ構造をしている。中心の磁気モーメントと最外周の磁気モーメントの向きは反平行で、中心から外周の間に向きは連続的にねじれ、渦巻き構造を形成する。
【００４５】  ここで、磁性体中に渦巻くナノスケール磁気構造体は、スキルミオン数で特徴づけられる。スキルミオン数は、単位空間あたり何回磁気モーメントが渦巻くかを示す、以下の［数１］及び［数２］で表現される。［数２］において、磁気モーメントとの極角Θ（ｒ）はスキルミオンの中心からの距離ｒの連続関数であり、ｒを０から∞まで変化させたとき、πからゼロもしくはゼロからπに変化する。
【００４６】
【数１】
0006526628.tif 000002
【００４７】
【数２】
0006526628.tif 000003
【００４８】  このようなスキルミオン数Ｎsk＝−１の場合の一例を図２に示した。図２は、位相が異なるスキルミオンのシミュレーション結果の一例を示す図である。図２（Ｅ）は座標のとりかた(右手系)を示している。ｘ軸、ｙ軸に対してｚ軸は紙面の裏から手前の向きに取る。濃淡は磁気モーメントの向きを示している。矢印は磁気モーメントを示している。この図２に示す磁気構造体は、スキルミオンと定義される状態にある。
【００４９】  γは磁気モーメント間の位相を示している。図２では、異なる位相γの４例（Ａ）〜（Ｄ）が示されている。
【００５０】  （Ａ）γ＝０に対して（Ｂ）γ＝πのすべての磁気モーメントの向きは丁度１８０°回転した磁気モーメントの向きを持っている。この時の濃淡と磁気モーメントの向きは（Ｅ）での定義に対応している。
【００５１】  （Ｃ）γ＝−π／２はγ＝０のすべての磁気モーメントの向きに対し、−９０度（右回りに９０度）磁気モーメントの向きをとる。なお、図２（Ｄ）の位相λ＝π／２のスキルミオンが、図１のスキルミオンに相当する。
【００５２】  すなわち、図２（Ａ）〜（Ｄ）に図示した４例の磁気構造は異なるように見えるが、トポロジー的には同一の磁気構造体である。
【００５３】  このような構造を有するスキルミオンは、一度生成すると安定して存在し、外部磁場印加下のカイラル磁性体中で情報伝達を担うキャリアとして働く。
【００５４】  なお、磁性体が螺旋磁性を示すカイラル磁性体ではなく、ダイポール磁性体、フラストレート磁性体、或いは磁性材料と非磁性材料との積層構造からなるものであっても、上述したスキルミオン相をもつことができる。
【００５５】  ダイポール磁性体は、磁気双極子相互作用が重要な磁性体である。
【００５６】  フラストレート磁性体は、磁気不整合状態を好む磁気的相互作用の空間構造を含む磁性体である。
【００５７】  磁性材料と非磁性材料との積層を有する磁性体は、磁性材料の非磁性材料に接する磁気モーメントを非磁性材料のスピン軌道相互作用により変調した磁性体である。
【００５８】  次に、このようなスキルミオン数Ｎsk＝−１のナノスケール磁気構造体であるスキルミオンが存在する場合にこれを読み取るセンサの実施形態について説明する。
【００５９】  ［第１実施形態］  図３は、第１実施形態に係るスキルミオンメモリ１００を示す、（Ａ）はスキルミオンＳが生成していない状態を示す模式図、（Ｂ）はスキルミオンＳが生成した状態を示す模式図である。
【００６０】  本実施形態に係るスキルミオンメモリ１００は、スキルミオンＳの有無を磁性体１２の抵抗を検出することで判定し、これによりスキルミオンメモリ１００に記憶された情報の読み出しが行われる。
【００６１】  スキルミオンメモリ１００は、磁気素子１０、磁気素子１０の下面側に設けられた磁場発生部１６、磁気素子１０に接続される電流回路１７及び電流回路１７に接続される電流検出部１５を備えて構成されている。
【００６２】  磁気素子１０は、厚さが５００ｎｍ以下の薄層状に形成された素子であり、ＭＢＥ（Molecular Beam Epitaxy）やスパッター等の技術を用いて形成されている。
【００６３】  磁気素子１０は、薄層状の磁性体１２と、磁性体１２の延展方向に接続された薄層状の第１非磁性金属電極１１と、磁性体１２の延展方向であって第１非磁性金属電極１１と対向する位置において磁性体１２に接続された薄層状の第２非磁性金属電極１３と、を備えて構成されている。
【００６４】  磁性体１２は、スキルミオンを生成可能なカイラル磁性体であり、ＦｅＧｅやＭｎＳｉ等よりなる。磁性体１２は、印加される磁場強度が所定の磁場強度Hsk以下ではカイラル磁性相であり、磁場強度Hskより大きくなるとスキルミオン相になる。磁性体１２は、さらに強い磁場強度Hfで強磁性相になる。
【００６５】  第１非磁性金属電極１１及び第２非磁性金属電極１３は、Ｃｕ、Ｗ、Ｔｉ、ＴｉＮ、Ａｌ、Ｐｔ、Ａｕ等の導電性の非磁性金属よりなる。
【００６６】  磁場発生部１６は、磁性体１２の図３における下面側に対向して設けられ、磁性体１２に対し矢印Ｍの向きで磁場を印加する。磁場発生部１６は、上述した磁場強度Hfより大きい磁場を磁性体１２に印加してよい。つまり、磁場発生部１６は、磁性体１２を強磁性相にする磁場を印加する。一度発生したスキルミオンは、強磁性相の磁性体１２においても安定的に存在する。
【００６７】  電流回路１７は、第１非磁性金属電極１１及び第２非磁性金属電極１３に接続されこれらを導通する。また、電流回路１７は、スキルミオンメモリ１００を各種機器に実装した際にはこれらの機器に内蔵されている電源である外部電源１４と接続され、第１非磁性金属電極１１及び第２非磁性金属電極１３に電流を供給することができる。
【００６８】  電流検出部１５は、電流回路１７に接続され電流回路１７に流れる電流を検出する。
【００６９】  本実施形態においては、第２非磁性金属電極１３は、磁性体１２の延展方向に接続されている。しかし、第２非磁性金属電極１３の磁性体１２への接続の態様はこれに限らず、第２非磁性金属電極１３を、磁性体１２に積層して接続する態様としてもよい。
【００７０】  上述したスキルミオンメモリ１００への情報の記録は、スキルミオンＳにより行われる。スキルミオンメモリ１００ではスキルミオンＳはビット情報として用いられていて、磁気素子１０の磁性体１２にスキルミオンＳが存在する場合を１、存在しない場合を０としてデジタル情報が記録されている。
【００７１】  スキルミオンメモリ１００は、こうした磁気素子１０を１つ以上備えて構成され、メモリ容量に合わせて磁気素子１０の数が調節される。
【００７２】  そして、スキルミオンメモリ１００では、情報の読み出しは、磁性体１２中のスキルミオンＳの有無を検出することで行われる。
【００７３】  本実施形態では、こうした情報の読み出し時のスキルミオンＳの有無の検出は、磁性体１２を流れる電流Ｉを検出することで行われる。以下、本実施形態において行われる磁性体１２の電流Ｉの検出によるスキルミオンＳの有無の検出について説明する。
【００７４】  電流回路１７に接続された外部電源１４から第１非磁性金属電極１１に電流Ｉが印加されると、電流Ｉは第１非磁性金属電極１１から磁性体１２を経て第２非磁性金属電極１３へと流れていく。
【００７５】  また、磁場発生部１６が磁気素子１０の磁性体１２に対して、矢印Ｍの向きに向けて磁場を印加する。カイラル磁性体は、磁場の印加がない場合の磁気モーメント配置が、磁気モーメントの進行の向きに対して螺旋上に回転する磁性体である。磁場を印加することにより、カイラル磁性体はスキルミオンを安定化する磁性体となる。
【００７６】  磁性体１２の縦横のサイズはスキルミオンサイズ（すなわち、スキルミオンの直径）の２倍未満の大きさである。スキルミオンの直径λは、λ＝２√２・πJ×a/Dで与えられる。ａは磁性体１２の格子定数であり、Ｄはジャロシンスキー・守谷相互作用の大きさで物質固有の物理常数であり、Jは磁性体１２の磁気交換相互作用の大きさである。したがって、スキルミオン直径λは物質固有常数となる。スキルミオン直径λは非技術文献１に見るようにたとえばＦｅＧｅでは７０ｎｍ、ＭｎＳｉでは１８ｎｍである。
【００７７】  図３（Ｂ）はスキルミオンがある状態、すなわち１の情報が記録されている状態を示している。
【００７８】  磁性体中では、磁性イオンの磁気モーメントと伝導電子の磁気モーメントの間に、その向きが互いに平行な状態で安定化するように相互作用が働く。この相互作用のため、空間的に一様でない磁気構造を持つ磁性体では、伝導電子が磁性イオンの磁気モーメントにより散乱される。
【００７９】  第１非磁性金属電極１１と第２非磁性金属電極１３の間で電流Ｉを流すとき、図３（Ａ）と（Ｂ）では磁性体１２の磁気構造が異なるため、磁性イオンの磁気モーメントにより伝導電子が受ける散乱の影響が異なる。
【００８０】  伝導電子が受ける散乱の影響の違いは、電気抵抗の違いとして現れる。この電気抵抗の変化を電流の変化Ｉ'−Ｉとして検出することにより、上下の非磁性金属電極間のスキルミオンの有無を検出する。電流検出部１５は、抵抗検出部として機能する。なお他の例においては、外部電源１４が定電流を非磁性金属電極間に印加してよい。この場合、電流検出部１５に代えて電圧検出部を有する。この場合、抵抗検出部は電気抵抗の変化を電圧の変化として検出する。図４以降の各例においても、抵抗検出部は、所定の電極間に定電圧を印加した状態で所定の電極間の電圧を測定してよく、所定の電極間に定電圧を印加した状態で所定の電極間の電流を測定してもよい。
【００８１】  電極間のサイズは数十ナノｍである。したがって、スキルミオンの検出に要する時間はピコ秒オーダーであり、スキルミオンメモリ１００に記憶されている磁気情報の読み出しはピコ秒オーダーで行われ、スキルミオンメモリ１００の超高速応答を実現することができる。
【００８２】  実際にスキルミオンメモリ１００を作成する場合には、ワード線の浮遊容量等に起因する信号遅延が発生するが、その遅延は普通のＣＭＯＳ−ＬＳＩデバイスの信号遅延と同レベルに留まる。
【００８３】  この磁気メモリの読み出しの超高速化は大きなブレークスルーを起こす。例えば、ハードディスクの磁気情報の読み出しに使用されるＴＭＲ素子は説明したように自由磁性層のスピン回転を伴うことから数ナノ秒の時間を必要とする。電子浮遊ゲートに蓄える方式のフラッシュメモリは浮遊ゲートからの電位を感じてその閾値変化を読み取るが百ナノ秒は必要である。ＤＲＡＭもキャパシターに蓄積された電荷から情報を読み出すが数ナノ秒は必要である。
【００８４】  一方、スキルミオンメモリ１００の読み出し時間は、配線間の浮遊容量のみで決まることになり、ハードディスクはもちろん、フラッシュメモリより高速で、ＤＲＡＭを凌駕する超高速の読み出し性能を可能にする。
【００８５】  ［第２実施形態］  図４は、第２実施形態に係るスキルミオンメモリ２００を示す模式図である。図５は、図４のスキルミオンメモリ２００を側面から見た状態を示す断面図である。
【００８６】  第１実施形態の説明で述べたように、磁性体２２にスキルミオンＳが形成されると、磁性体２２の抵抗が変化するとともに、電流Ｉも変化する。そのため、本実施形態に係るスキルミオンメモリ２００は、磁性体２２の電流を、磁性体２２に形成されたスキルミオンＳの中心部分より取り出し測定することで、スキルミオンＳの存在の有無を検出し、情報の読み出しを行うことができる。
【００８７】  本実施形態に係るスキルミオンメモリ２００は、磁気素子２０、磁気素子２０の下面側に設けられた磁場発生部２６、磁気素子２０に接続される電流回路２７、磁気素子２０に当接するコンタクトアーム２４及び電流回路２９を介してコンタクトアーム２４に接続される電流検出部２５を備えて構成されている。後述するように、コンタクトアーム２４及び電流検出部２５は、本実施形態における電流検出手段として機能する。
【００８８】  磁場発生部２６及び電流回路２７は、上述した第１実施形態における磁場発生部１６及び電流回路１７と同様である。
【００８９】  磁気素子２０は、薄層状の磁性体２２と、磁性体１２の延展方向に接続された薄層状の非磁性金属電極２３と、を備えて構成されている。
【００９０】  磁性体２２は、スキルミオンを生成可能なカイラル磁性体であり、ＦｅＧｅやＭｎＳｉ等よりなる。
【００９１】  非磁性金属電極２３は、Ｃｕ、Ｗ、Ｔｉ、ＴｉＮ、Ａｌ、Ｐｔ、Ａｕ等の導電性の非磁性金属よりなる。
【００９２】  スキルミオンメモリ２００の実装時には、電流回路２７が外部電源２８に接続され、非磁性金属電極２３に接続された電流回路２７を通じて磁気素子２０に電流Ｉが印加されるようになっている。
【００９３】  コンタクトアーム２４は、磁気素子２０の磁性体２２に生成するスキルミオンＳが安定して存在する中心部から偏極した電流Ｉを取り出すための薄層状の非磁性金属により形成されている。コンタクトアーム２４は、Ｃｕ、Ｗ、Ｔｉ、ＴｉＮ、Ａｌ、Ｐｔ、Ａｕ等で形成されてよい。コンタクトアーム２４は、電流回路２９を介して電流検出部２５に接続されている。
【００９４】  コンタクトアーム２４の先端には、磁性体２２の方向に突出する円筒状の突出部２４１が形成されている。突出部２４１はＣｕ、Ｗ、Ｔｉ、ＴｉＮ、Ａｌ、Ｐｔ、Ａｕ等の非磁性金属よりなる。
【００９５】  この突出部２４１により磁性体２２に形成されたスキルミオンＳの中心部分から電流Ｉを取り出し、コンタクトアーム２４に導くことが可能となっている。
【００９６】  電流検出部２５は、コンタクトアーム２４から電流回路２９を通じて導かれる電流Iに基づき磁性体２２を流れる電流を検出する。
【００９７】  電流回路２９はコンタクトアーム２４と電流検出部２５とを導通する。電流回路２９は、Ｃｕ、Ｗ、Ｔｉ、ＴｉＮ、Ａｌ、Ｐｔ、Ａｕ等の非磁性金属よりなる配線である。なお、コンタクトアーム２４と電流回路２９を単一の構成とし、コンタクトアーム２４がそのまま配線として機能して電流検出部２５に接続する態様としてもよい。
【００９８】  本実施形態に係るスキルミオンメモリ２００の利点は、スキルミオンＳの二次元面での位置を検知できることである。二次元面状に多数ビアホールアレイを配置すれば、二次元平面のどこにスキルミオンが存在しているかを電流の大きさに基づき検知することができる。
【００９９】  また、本実施形態に係るスキルミオンメモリ２００を用いれば、スキルミオンＳの検出を透過電子顕微鏡などの大掛かりな検査装置を用いずに行うことができる。スキルミオンメモリ２００は、微細加工技術により製造することが可能である。現在の微細加工技術を用いれば、１５ｎｍレベルの分解能力（スキルミオンＳの検出能力）を有するスキルミオンメモリ２００を製造することができる。
【０１００】  ［第３実施形態］  図６は、第３実施形態に係るスキルミオンメモリ２００'を示す模式図である。
【０１０１】  図６に示すように、本実施形態に係るスキルミオンメモリ２００'では、上述した第２実施形態に係るスキルミオンメモリ２００とは異なり、磁性体２２'とコンタクトアーム２４'の突出部２４１'との間に絶縁膜２４３'が形成されている。また、突出部２４１'は、磁性体金属により形成されている。
【０１０２】  突出部２４１'を構成する磁性体は、特定の向きに固定された磁気モーメントを持つ磁気固定層として機能する。この磁気固定層とスキルミオンを形成する磁性体２２'との間に絶縁膜２４３'が形成されている。絶縁膜２４３'は３ｎｍ以下の膜厚を有する、酸化膜、窒化膜等の絶縁体薄膜である。
【０１０３】  この絶縁膜２４３'を有する点と、突出部２４１'が磁性体金属により形成されている点以外は、本実施形態に係るスキルミオンメモリ２００'は、上述した第２実施形態に係るスキルミオンメモリ２００と同様の構成をしている。
【０１０４】  本実施形態に係るスキルミオンメモリ２００'は、スキルミオンＳが存在する中心部から偏極した電流Ｉを取り出す方法である点では第２実施形態と同じであるが、絶縁膜を挟むことにより絶縁膜を通過するトンネル電流を測定する点で異なる。
【０１０５】  この絶縁膜を透過する電流Ｉの透過確率は、それを挟む固定層である突出部２４１'を構成する磁性体の磁気モーメントの向きと、スキルミオンＳができる磁性体２２'の磁気モーメントの向きに依存する。
【０１０６】  第１実施形態で述べた伝導電子の磁気モーメントと磁性イオンの磁気モーメントの間に相互作用が十分大きいとき、絶縁膜２４３'を挟む上下の磁性体の磁気モーメントのなす角をΘrとすると、流れる導伝率Ｇは［数３］で表すことができる。
【０１０７】  ［数３］  G＝∫s|tr|2d2ｒ
【０１０８】  ここで、ｔr＝ｔ0ｃｏｓ（Θr／２）である。Ｓは絶縁膜２４３とスキルミオンＳを形成する磁性体２２'との接触面積である。
【０１０９】  スキルミオンＳを形成できる磁性体２２'は、強磁性相で磁気モーメントは下から上に向いている。そして、固定層である突出部２４１'の磁性体の磁気モーメントも下から上に向いている場合（スキルミオンＳが存在しない場合）、Θr＝０であるからｔr＝ｔ0となる。
【０１１０】  この時のＧの値をＧ0、磁性体２２'にスキルミオンＳが形成された状態におけるスキルミオンＳの磁気モーメントをＧskとすると、Ｇsk＜Ｇ0である。この結果、伝導率比ｇは、ｇ＝（Ｇo−Ｇsk）／Ｇ0となる。
【０１１１】  このことから、Ｇ0とＧskとの導伝率比ｇ、もしくは差分を測定すれば、スキルミオンメモリ２００'にスキルミオンＳが形成されているか否かを感度良く検出することができ、スキルミオンメモリ２００'に記憶されている情報を読み出すことができる。なお、差分の測定は、トンネル確率が絶縁膜を挟む磁気モーメント間のなす角に依存する性質を利用して行われる。
【０１１２】  この実施例３において、磁性体２２'は、強磁性体材料や反強磁性体材料との積層構造により形成されてもよい。
【０１１３】  この場合の強磁性体材料としては、Ｆｅ、Ｃｏ、Ｎｉ、Ｂの合金、マグネタイト、ＣｒＯ2、ＲＸＭｎＯ3-y（Ｒは希土類元素、Ｘはアルカリ土類元素）、ＮｉＭｎＳｂ、ＰｔＭｎＳｂ、ＺｎＭｎＯ、ＴｉＭｎＯ、ＣｄＭｎＰ2、ＺｎＭｎＰ2等が挙げられる。特にＣｏ70Ｆｅ30や（Ｃｏ70Ｆｅ30）80Ｎｏ20等が望ましい。
【０１１４】  また、反強磁性材料としては、ＦｅＭｎ、ＰｔＭｎ、ＰｔＣｒＭｎ、ＰｔＰｄＭｎ、ＮｉＭｎ、ＩｒＭｎ、ＮｉＯ等が挙げられる。
【０１１５】  また、絶縁材料としては、Ａｌ2Ｏ3、ＳｉＯ2、ＭｇＯ、ＡｌＮ、ＡｌＯＮ、ＧａＯ、Ｂｉ2Ｏ3、ＳｒＴｉＯ3、ＡｌＬａＯ3等が挙げられる。
【０１１６】  なお、固定層である突出部２４１'の磁気モーメントの向きは、上述した上から下ではなくてもよい。すなわち、この磁気モーメントの向きは、固定された向きであればよいが、上述した実施形態の説明においては説明を簡単にするために下から上とした。
【０１１７】  本実施形態に係るスキルミオンメモリ２００'の利点も、上述した第２実施形態に係るスキルミオンメモリ２００と同様に、スキルミオンＳの二次元面での位置を検知できることである。二次元面状に多数ビアホールアレイを配置すれば、二次元平面のどこにスキルミオンＳが存在しているかを電流比により検知することができ、スキルミオンメモリ２００'に記憶されている情報を読み出すことができる。
【０１１８】  また、本実施形態に係るスキルミオンメモリ２００'を用いれば、スキルミオンＳの検出を透過電子顕微鏡などの大掛かりな検査装置を用いずに行うことができる。スキルミオンメモリ２００'は、微細加工技術により製造することが可能である。現在の微細加工技術を用いれば、１５ｎｍレベルの分解能力（スキルミオンＳの検出能力）を有するスキルミオンメモリ２００を製造することができる。
【０１１９】  ［第４実施形態］  図７は、第４実施形態に係るスキルミオンメモリ３００を示す模式図である。
【０１２０】  本実施形態に係るスキルミオンメモリ３００は、スキルミオンＳの有無を磁性体３２に発生するホール電圧を検出することで判定し、これによりスキルミオンメモリ３００に記憶された情報の読み出しが行われる。
【０１２１】  本実施形態に係るスキルミオンメモリ３００は、磁気素子３０、磁気素子３０の下面側に設けられた磁場発生部３６、磁気素子３０に接続される電流回路３７及び磁気素子３０に電流回路３９を介して接続された電圧検出部３５０を備えて構成されている。
【０１２２】  磁場発生部３６及び電流回路３７は、上述した第１及び第２実施形態に係る磁場発生部１６、２６及び電流回路１７、２７と同様であり、スキルミオンメモリ３００の各種機器への実装時には、電流回路３７は外部電源３８に接続可能となっている。
【０１２３】  磁気素子３０は、薄層状の磁性体３２と、磁性体１２の延展方向に接続された薄層状の第１非磁性金属電極３１と、磁性体３２の延展方向であって第１非磁性金属電極３１と対向する位置において磁性体３２に接続された薄層状の第２非磁性金属電極３３と、磁性体３２の延展方向であって第１非磁性金属電極３１と第２非磁性金属電極３３の対向方向に垂直な方向において磁性体３２に接続された薄層状の第３非磁性金属電極３４と、を備えて構成されている。
【０１２４】  磁性体３２は、スキルミオンを生成可能なカイラル磁性体であり、ＦｅＧｅやＭｎＳｉ等よりなる。
【０１２５】  第１非磁性金属電極３１、第２非磁性金属電極３３及び第３非磁性金属電極３４は、何れもＣｕ、Ｗ、Ｔｉ、ＴｉＮ、Ａｌ、Ｐｔ、Ａｕ等の導電性の非磁性金属よりなる。
【０１２６】  電圧検出部３５０は、電流回路３９を介して第２非磁性金属電極及び第３非磁性金属電極３４に接続され、磁性体３２に発生するホール電圧の検出を行う。
【０１２７】  電流回路３９は、Ｃｕ、Ｗ、Ｔｉ、ＴｉＮ、Ａｌ、Ｐｔ、Ａｕ等の非磁性金属よりなる配線である。
【０１２８】  第１非磁性金属電極３１と第２非磁性金属電極３３との間にスピン偏極した電流Ｉを流すと、スキルミオンＳはこれらの電極間を流れる電流Ｉの方向と垂直な方向にホール電圧を発生させる。
【０１２９】  こうして発生するホール電圧の検出は、第２非磁性金属電極３３及び第３非磁性金属電極３４に接続された電圧検出部３５０により行われる。
【０１３０】  そして、ホール電圧を検知することで、磁性体３２中のスキルミオンＳの有無が検知され、スキルミオンメモリ３００に記憶されている情報の読み出しが行われる。
【０１３１】  この方法は上述した第１実施委形態〜第３実施形態に係るスキルミオンメモリ１００、２００、２００'と比較し、第３非磁性金属電極３４を更に設ける必要があることから集積度を損なうリスクがある。
【０１３２】  しかし、第１実施委形態〜第３実施形態に係るスキルミオンメモリ１００、２００、２００'はいずれも電流変化を検知しているのに対し、本実施形態に係るスキルミオンメモリ３００は電圧を検知することから感度が優れている。
【０１３３】  上述した第１〜第４実施形態に係るスキルミオンメモリのうち何れの態様を採用するかは、スキルミオンが生成される磁性体のサイズや、生成するスキルミオンのサイズに基づき選択される。
【０１３４】  第１〜第３実施形態に係る説明で示したように、２つの非磁性金属電極間の電流量を測定することによりスキルミオンの有無を検知し、スキルミオンメモリに記憶された情報を読み出すことができることが明らかになった。
【０１３５】  また、第４実施形態に係る説明で示したように、対向する非磁性金属電極間に電流を流し、その電流と略垂直に発生するホール電圧を測定することによりスキルミオンの有無を検知し、スキルミオンメモリに記憶された情報を読み出すことができることが明らかになった。
【０１３６】  なお、上述したカイラル磁性体を用いた各実施形態における結論は、定性的にはダイポール磁性体、フラストレート磁性体、磁性材料と非磁性材料との積層構造の何れを用いた場合においても変更をきたさない。
【０１３７】  このように、本願発明は、スキルミオンの検知方法を示し、高速でスキルミオンの検知が可能になったことは、スキルミオンを用いたスキルミオンメモリ、スキルミオンメモリ搭載ＣＭＯＳ−ＬＳＩデバイス、およびスキルミオンメモリを内蔵した、パーソナルコンピュータ、データ記録媒体、データ記録装置、携帯電話、スマートホン、デジタルカメラ、スティックメモリ、通信装置、画像記録装置、テレビジョン受像機、自走装置、飛行装置、宇宙空間飛行装置等を実用化する上で大きなインパクトをもたらすと期待できる。
【０１３８】  図８は、スキルミオンメモリ１１０を搭載した装置４００の一例を示す模式図である。装置４００は、スキルミオンメモリ１１０およびプロセッサ１４０等の処理部を備える。スキルミオンメモリ１１０は、図３から図７において説明したスキルミオンメモリ１００、２００、２００'、３００のいずれかである。処理部は、スキルミオンメモリ１１０との間でデータをやりとりする。処理部は、スキルミオンメモリ１１０から読み出したデータを処理してよい。
【０１３９】  装置４００としては、一例としてスキルミオンメモリ搭載ＣＭＯＳ−ＬＳＩデバイスである。この場合、処理部としてＣＭＯＳ−ＬＳＩデバイスを設ける。ＣＭＯＳ−ＬＳデバイスと、スキルミオンメモリ１１０の磁気素子は、同一チップ内に設けてよい。また装置４００は、パーソナルコンピュータ、データ記録媒体、データ記録装置、携帯電話機、スマートフォン、デジタルカメラ、スティックメモリ、通信装置、画像記録装置、テレビジョン受像機、自走装置、飛行装置、または、宇宙空間飛行装置であってよい。
【産業上の利用可能性】
【０１４０】  スキルミオンは、直径が１〜１００ｎｍとナノスケールのサイズを有する極微細構造であり、膨大なビット情報を極細密化できる大容量記憶磁気素子として応用することができる。【０１４１】  また、スキルミオンはこのビット情報を直接転送し、情報演算や伝達に応用できる磁気構造体であり、現在の情報演算として用いられているＳｉベースのＣＭＯＳ微細化デバイスの限界をブレークスルーする次世代型デバイスの根幹を担うデバイスとして期待される。特に本発明によりスキルミオンの配置の検知方法が実現したことは、この実現性に大きく寄与する。
【符号の説明】
【０１４２】１  マグネチックシフトレジスタ２  磁気センサ１０、２０、２０'、３０  磁気素子１６、２６、２６'、３６  磁場発生部１１、３１  第１非磁性金属電極１２、２２、３２  磁性体１３、３３  第２非磁性金属電極２３、２３'  非磁性金属電極２４、２４'  コンタクトアーム１４、２８、３８  外部電源１５、２５、２５'  電流検出部３４  第３非磁性金属電極１００、１１０、２００、２００'、３００  スキルミオンメモリ１４０  プロセッサ３５０  電圧検出部４００  装置Ｓ  スキルミオン
【図１】
0006526628.tif 000004
【図２】
0006526628.tif 000005
【図３】
0006526628.tif 000006
【図４】
0006526628.tif 000007
【図５】
0006526628.tif 000008
【図６】
0006526628.tif 000009
【図７】
0006526628.tif 000010
【図８】
0006526628.tif 000011
【図９】
0006526628.tif 000012